(57)【要約】【課題】  本発明の目的は、紫色での励起特性に優れた酸窒化物蛍光体、および、それを用いた用途を提供することにある。【解決手段】  本発明の蛍光体は、Ｌｉを含有し、Ｃｅおよび／またはＥｕで付活されたＪＥＭ結晶を含む。より好ましくは、本発明の蛍光体は、Ｃｅおよび／またはＥｕで付活されたＪＥＭ結晶は、ＭＡｌ（Ｓｉ，Ａｌ）６（Ｏ，Ｎ）１０（ただし、Ｍ元素は、Ｃａ、Ｓｒ、Ｂａ、Ｅｕ、Ｌａ、Ｃｅ、Ｓｃ、Ｙ、および、ランタノイド元素からなる群から選ばれる１種または２種以上の元素であり、ＥｕまたはＣｅを少なくとも１種含む）で示され、これがＬｉを含有する。【選択図】  図１
2014193952.tif 000002
【特許請求の範囲】
【請求項１】
Ｌｉを含有し、Ｃｅおよび／またはＥｕで付活されたＪＥＭ結晶を含む、蛍光体。
【請求項２】
前記Ｃｅおよび／またはＥｕで付活されたＪＥＭ結晶は、ＭＡｌ（Ｓｉ，Ａｌ）６（Ｏ，Ｎ）１０（ただし、Ｍ元素は、Ｃａ、Ｓｒ、Ｂａ、Ｅｕ、Ｌａ、Ｃｅ、Ｓｃ、Ｙ、および、ランタノイド元素からなる群から選ばれる１種または２種以上の元素であり、ＥｕまたはＣｅを少なくとも１種含む）で示され、これがＬｉを含有する、請求項１に記載の蛍光体。
【請求項３】
前記Ｌｉを含有し、Ｅｕおよび／またはＣｅで付活されたＪＥＭ結晶は、組成式ＬｉａＣａｂＳｒｃＢａｄＥｕｅＬａｆＣｅｇＳｉｈＡｌｉＯｊＮｋで示され、
数値ａ、ｂ、ｃ、ｄ、ｅ、ｆ、ｇ、ｈ、ｉ、ｊ、ｋ（ただし、ａ＋ｂ＋ｃ＋ｄ＋ｅ＋ｆ＋ｇ＋ｈ＋ｉ＋ｊ＋ｋ＝１とする）が、
０．０００６  ≦  ａ  ≦  ０．０１７
０．０１  ≦  ｂ＋ｃ＋ｄ＋ｆ  ≦  ０．０５
０．０００６  ≦  ｅ＋ｇ  ≦  ０．０５
０．２  ≦  ｈ  ≦  ０．３２
０．０８  ≦  ｉ  ≦  ０．１７
０．０３  ≦  ｊ  ≦  ０．１３
０．４３  ≦  ｋ  ≦  ０．５２
の条件を満たす、請求項１に記載の蛍光体。
【請求項４】
前記Ｌｉを含有し、Ｅｕおよび／またはＣｅで付活されたＪＥＭ結晶は、
（Ｌｉｓ，（Ｃａ，Ｓｒ，Ｂａ）ｔ，Ｅｕｕ，Ｌａｘ，Ｃｅｙ）ＡｌＳｉ６−ｚＡｌｚＮ１０−ｚ−２ｓ−２ｕ−ｔＯｚ＋２ｓ＋２ｕ＋ｔ
で示され、パラメータｓ、ｔ、ｕ、ｘ、ｙ、ｚ（ただし、ｓ＋ｔ＋ｕ＋ｘ＋ｙ＝１とする）
が
０．０１  ≦  ｓ  ≦  ０．３
０  ≦  ｕ  ≦  ０．８
０  ≦  ｙ  ≦  ０．８
０．０１  ≦  ｕ＋ｙ  ≦  ０．８
０．５  ≦  ｚ  ≦  ２
の条件を満たす、請求項１に記載の蛍光体。
【請求項５】
前記パラメータｔが、ｔ＝０である、請求項４に記載の蛍光体。
【請求項６】
前記パラメータｕが、ｕ＝０である、請求項４に記載の蛍光体。
【請求項７】
前記パラメータｙが、ｙ＝０である、請求項４に記載の蛍光体。
【請求項８】
前記パラメータｚが、
１．１  ≦  ｚ  ≦  １．５
の条件を満たす、請求項４に記載の蛍光体。
【請求項９】
蛍光スペクトルにおいて、最大発光波長が４６０ｎｍ以上５２０ｎｍ以下であり、励起スペクトルにおいて最大励起波長が２５０ｎｍ以上４０５ｎｍ以下である、請求項１に記載の蛍光体。
【請求項１０】
蛍光スペクトルにおいて、４０５ｎｍの光で励起した発光強度が、最大発光強度の０．５以上である、請求項１に記載の蛍光体。
【請求項１１】
前記Ｌｉを含有し、Ｅｕおよび／またはＣｅで付活されたＪＥＭ結晶とは異なる結晶相あるいはアモルファス相をさらに含み、
前記ＪＥＭ結晶の含有量は５０質量％以上である、請求項１に記載の蛍光体。
【請求項１２】
発光光源と蛍光体とから構成される照明器具において、少なくとも請求項１〜１１のいずれかに記載の蛍光体を用いる、照明器具。
【請求項１３】
前記発光光源は、３３０〜４２０ｎｍの波長の光を発するＬＥＤである、請求項１２に記載の照明器具。
【請求項１４】
前記請求項１〜１１のいずれかに記載の蛍光体に加えて、
前記ＬＥＤの光により５２０ｎｍ以上５７０ｎｍ以下の波長の光を発する緑色蛍光体と、
前記ＬＥＤの光により５７０ｎｍ以上７００ｎｍ以下の波長の光を発する赤色蛍光体と
を用い、前記請求項１〜１１のいずれかに記載の蛍光体による青色の光と、前記緑色蛍光体による緑色の光と、前記赤色蛍光体による赤色の光とを混ぜて白色光を発する、請求項１３に記載の照明器具。
【請求項１５】
前記請求項１〜１１のいずれかに記載の蛍光体に加えて、
前記ＬＥＤの光により５５０ｎｍ以上６００ｎｍ以下の波長の光を発する黄色蛍光体を用い、前記請求項１〜１１のいずれかに記載の蛍光体による青色の光と、前記黄色蛍光体による黄色の光とを混ぜて白色光を発する、請求項１３に記載の照明器具。
【請求項１６】
前記請求項１〜１１のいずれかに記載の蛍光体に加えて、Ｅｕを固溶させたβサイアロン緑色蛍光体をさらに用いる、請求項１２に記載の照明器具。
【請求項１７】
前記請求項１〜１１のいずれかに記載の蛍光体に加えて、Ｅｕを固溶させたαサイアロン黄色蛍光体をさらに用いる、請求項１２に記載の照明器具。
【請求項１８】
前記請求項１〜１１のいずれかに記載の蛍光体に加えて、Ｅｕを固溶させたＣａＡｌＳｉＮ３赤色蛍光体をさらに用いる、請求項１２に記載の照明器具。
【請求項１９】
前記請求項１〜１１のいずれかに記載の蛍光体に加えて、Ｃｅを固溶させたＬａ３Ｓｉ６Ｎ１１黄色蛍光体をさらに用いる、請求項１２に記載の照明器具。
【請求項２０】
励起源と蛍光体とから構成される画像表示装置において、少なくとも請求項１〜１１のいずれかに記載の蛍光体を用いる、画像表示装置。
【請求項２１】
画像表示装置が、液晶ディスプレイ（ＬＣＤ）、蛍光表示管（ＶＦＤ）、フィールドエミッションディスプレイ（ＦＥＤ）、プラズマディスプレイパネル（ＰＤＰ）、陰極線管（ＣＲＴ）のいずれかである、請求項２０に記載の画像表示装置。
【発明の詳細な説明】
【技術分野】
【０００１】
本発明は、酸窒化物蛍光体とその用途に関する。さらに詳細には、該用途は、該蛍光体の有する性質、すなわち４２０ｎｍ以上の波長の蛍光を発光する特性を利用した照明器具、画像表示装置の発光器具に関する。
【背景技術】
【０００２】
蛍光体は、蛍光表示管（ＶＦＤ）、フィールドエミッションディスプレイ（ＦＥＤ）、プラズマディスプレイパネル（ＰＤＰ）、陰極線管（ＣＲＴ）、白色発光ダイオード（ＬＥＤ）などに用いられている。これらのいずれの用途においても、蛍光体を発光させるためには、蛍光体を励起するためのエネルギーを蛍光体に供給する必要があり、蛍光体は真空紫外線、紫外線、電子線、青色光などの高いエネルギーを有した励起源により励起されて、可視光線を発する。
【０００３】
このような蛍光体として、一般式ＭＡｌ（Ｓｉ６−ｚＡｌｚ）Ｎ１０−ｚＯｚ（ただし、ＭはＬａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕから選ばれる１種または２種以上の元素）で示されるＪＥＭ相を主成分として含有する酸窒化物蛍光体が知られている（例えば、特許文献１を参照）。特許文献１によれば、ＭとしてＬａおよびＣｅを含む酸窒化物蛍光体は、青色発光する蛍光体であり、ＭとしてＬａおよびＥｕを含む酸窒化物蛍光体は、緑色発光する蛍光体である。
【０００４】
さらに、Ｌａの一部をＣａで置換したＪＥＭ相を主成分とする蛍光体が開発された（例えば、特許文献２を参照）。その後の研究で、我々は、結晶構造を維持したままＬａの一部を様々な金属で置換できることを見いだした。
【０００５】
しかしながら、特許文献１あるいは２で開発されたＪＥＭ相を主成分とする蛍光体（ＪＥＭ蛍光体とも呼ぶ）は、紫色での励起特性が十分でなかったため、４０５ｎｍの紫色ＬＥＤで励起する用途には向かなかった。また、発光強度も十分とは言えなかった。
【先行技術文献】
【特許文献】
【０００６】
【特許文献１】国際公開第２００５／０１９３７６号パンフレット
【特許文献２】特開２００７−３２６９１４号公報
【非特許文献】
【０００７】
【非特許文献１】Ｊｅｋａｂｓ  Ｇｒｉｎｓ  ほか３名“Ｊｏｕｒｎａｌ  ｏｆ  Ｍａｔｅｒｉａｌｓ  Ｃｈｅｍｉｓｔｒｙ” １９９５年、５巻、１１月号、２００１〜２００６ページ
【発明の概要】
【発明が解決しようとする課題】
【０００８】
本発明の目的は、紫色での励起特性に優れた酸窒化物蛍光体、および、それを用いた用途を提供することにある。
【課題を解決するための手段】
【０００９】
本発明者らは、ＪＥＭ蛍光体に様々な金属元素を添加して発光特性との関係を鋭意研究した結果、以下に記載する構成を講ずることによって、紫外線だけでなく紫色での励起波長領域で輝度特性に優れた発光現象があることを知見したものである。本発明は、前記した知見に基づく一連の研究の結果なされたものであって、これによって高輝度発光する酸窒化物蛍光体および蛍光体を利用した照明器具、画像表示装置の発光器具を提供することに成功したものである。すなわち、その構成は、以下のとおりである。
【００１０】
本発明による蛍光体は、Ｌｉを含有し、Ｃｅおよび／またはＥｕで付活されたＪＥＭ結晶を含み、これにより上記課題を解決する。
前記Ｃｅおよび／またはＥｕで付活されたＪＥＭ結晶は、ＭＡｌ（Ｓｉ，Ａｌ）６（Ｏ，Ｎ）１０（ただし、Ｍ元素は、Ｃａ、Ｓｒ、Ｂａ、Ｅｕ、Ｌａ、Ｃｅ、Ｓｃ、Ｙ、および、ランタノイド元素からなる群から選ばれる１種または２種以上の元素であり、ＥｕまたはＣｅを少なくとも１種含む）で示され、これがＬｉを含有してもよい。
前記Ｌｉを含有し、Ｅｕおよび／またはＣｅで付活されたＪＥＭ結晶は、組成式ＬｉａＣａｂＳｒｃＢａｄＥｕｅＬａｆＣｅｇＳｉｈＡｌｉＯｊＮｋで示され、数値ａ、ｂ、ｃ、ｄ、ｅ、ｆ、ｇ、ｈ、ｉ、ｊ、ｋ（ただし、ａ＋ｂ＋ｃ＋ｄ＋ｅ＋ｆ＋ｇ＋ｈ＋ｉ＋ｊ＋ｋ＝１とする）が、
０．０００６  ≦  ａ  ≦  ０．０１７
０．０１  ≦  ｂ＋ｃ＋ｄ＋ｆ  ≦  ０．０５
０．０００６  ≦  ｅ＋ｇ  ≦  ０．０５
０．２  ≦  ｈ  ≦  ０．３２
０．０８  ≦  ｉ  ≦  ０．１７
０．０３  ≦  ｊ  ≦  ０．１３
０．４３  ≦  ｋ  ≦  ０．５２
の条件を満たしてもよい。
前記Ｌｉを含有し、Ｅｕおよび／またはＣｅで付活されたＪＥＭ結晶は、
（Ｌｉｓ，（Ｃａ，Ｓｒ，Ｂａ）ｔ，Ｅｕｕ，Ｌａｘ，Ｃｅｙ）ＡｌＳｉ６−ｚＡｌｚＮ１０−ｚ−２ｓ−２ｕ−ｔＯｚ＋２ｓ＋２ｕ＋ｔ
で示され、パラメータｓ、ｔ、ｕ、ｘ、ｙ、ｚ（ただし、ｓ＋ｔ＋ｕ＋ｘ＋ｙ＝１とする）
が
０．０１  ≦  ｓ  ≦  ０．３
０  ≦  ｕ  ≦  ０．８
０  ≦  ｙ  ≦  ０．８
０．０１  ≦  ｕ＋ｙ  ≦  ０．８
０．５  ≦  ｚ  ≦  ２
の条件を満たしてもよい。
前記パラメータｔが、ｔ＝０であってもよい。
前記パラメータｕが、ｕ＝０であってもよい。
前記パラメータｙが、ｙ＝０であってもよい。
前記パラメータｚが、１．１≦ｚ≦１．５の条件を満たしてもよい。
蛍光スペクトルにおいて、最大発光波長が４６０ｎｍ以上５２０ｎｍ以下であり、励起スペクトルにおいて最大励起波長が２５０ｎｍ以上４０５ｎｍ以下であってもよい。
蛍光スペクトルにおいて、４０５ｎｍの光で励起した発光強度が、最大発光強度の０．５以上であってもよい。
前記Ｌｉを含有し、Ｅｕおよび／またはＣｅで付活されたＪＥＭ結晶とは異なる結晶相あるいはアモルファス相をさらに含み、前記ＪＥＭ結晶の含有量は５０質量％以上であってもよい。
本発明による照明器具は、発光光源と蛍光体とから構成され、少なくとも上述の蛍光体を用いる。
前記発光光源は、３３０〜４２０ｎｍの波長の光を発するＬＥＤであってもよい。
上述の蛍光体に加えて、前記ＬＥＤの光により５２０ｎｍ以上５７０ｎｍ以下の波長の光を発する緑色蛍光体と、前記ＬＥＤの光により５７０ｎｍ以上７００ｎｍ以下の波長の光を発する赤色蛍光体とを用い、上述の蛍光体による青色の光と、前記緑色蛍光体による緑色の光と、前記赤色蛍光体による赤色の光とを混ぜて白色光を発してもよい。
上述の蛍光体に加えて、前記ＬＥＤの光により５５０ｎｍ以上６００ｎｍ以下の波長の光を発する黄色蛍光体を用い、上述の蛍光体による青色の光と、前記黄色蛍光体による黄色の光とを混ぜて白色光を発してもよい。
上述の蛍光体に加えて、Ｅｕを固溶させたβサイアロン緑色蛍光体をさらに用いてもよい。
上述の蛍光体に加えて、Ｅｕを固溶させたαサイアロン黄色蛍光体をさらに用いてもよい。
上述の蛍光体に加えて、Ｅｕを固溶させたＣａＡｌＳｉＮ３赤色蛍光体をさらに用いてもよい。
上述の蛍光体に加えて、Ｃｅを固溶させたＬａ３Ｓｉ６Ｎ１１黄色蛍光体をさらに用いてもよい。
本発明による画像表示装置は、励起源と蛍光体とから構成され、少なくとも上述の蛍光体を用いる。
画像表示装置が、液晶ディスプレイ（ＬＣＤ）、蛍光表示管（ＶＦＤ）、フィールドエミッションディスプレイ（ＦＥＤ）、プラズマディスプレイパネル（ＰＤＰ）、陰極線管（ＣＲＴ）のいずれかであってもよい。
【発明の効果】
【００１１】
本発明の蛍光体は、Ｌｉを含有し、Ｅｕおよび／またはＣｅで付活されたＪＥＭ結晶を含む。Ｌｉを含有することにより、本発明の励起スペクトルは、従来のＪＥＭ蛍光体の励起スペクトルよりもレッドシフトするので、紫色での励起発光特性に優れる。このような蛍光体は、４０５ｎｍの紫色ＬＥＤを用いた発光器具に好ましい。
【００１２】
また、本発明の蛍光体は、励起源に曝されても材料劣化や、輝度の低下が少ない。そのため、ＶＦＤ、ＦＥＤ、ＰＤＰ、ＣＲＴ、白色ＬＥＤなどの用途に好適である。
【図面の簡単な説明】
【００１３】
【図１】実施例１の励起発光スペクトルを示す図
【図２】実施例８の励起発光スペクトルを示す図
【図３】比較例１３の励起発光スペクトルを示す図
【図４】本発明による照明器具（砲弾型ＬＥＤ照明器具）を示す概略図
【図５】本発明による照明器具（基板実装型ＬＥＤ照明器具）を示す概略図
【図６】本発明による画像表示装置（プラズマディスプレイパネル）を示す概略図
【図７】本発明による画像表示装置（フィールドエミッションディスプレイパネル）を示す概略図
【発明を実施するための形態】
【００１４】
以下、本発明を実施例に基づいて詳しく説明する。
【００１５】
本願発明者らは、既存のＪＥＭ蛍光体を構成するＪＥＭ結晶に着目し、Ｃｅおよび／またはＥｕで付活したＪＥＭ結晶がＬｉを含有することにより、励起発光特性が改善することを見出した。すなわち、ＪＥＭ結晶がＬｉを含有することにより、励起スペクトルが既存のそれよりも長波長側にシフト（レッドシフト）させることに成功した。これにより、本発明の蛍光体は、紫色、例えば波長４０５ｎｍのＬＥＤを用いて励起した場合であっても、優れた発光特性を示すことができる。
【００１６】
本発明では、蛍光発光の点からは、その構成成分たるＪＥＭ相（ＪＥＭ結晶）は、高純度で極力多く含むこと、できれば単相から構成されていることが望ましいが、特性が低下しない範囲内で他の結晶相あるいはアモルファス相との混合物から構成することもできる。この場合、ＪＥＭ相の含有量が５０質量％以上であることが高い輝度を得るために望ましい。本発明において主成分とする範囲は、ＪＥＭ相の含有量が少なくとも５０質量％以上である。
【００１７】
Ｃｅおよび／またはＥｕで付活したＪＥＭ結晶は、ＭＡｌ（Ｓｉ，Ａｌ）６（Ｏ，Ｎ）１０で示される（ただし、ＭはＣａ、Ｓｒ、Ｂａ、Ｅｕ、Ｌａ、Ｃｅ、Ｓｃ、Ｙ、ランタノイド元素から選ばれる１種または２種以上の元素であり、ＥｕまたはＣｅを少なくとも１種含む）。
【００１８】
従来のＪＥＭ相は、一般式ＭＡｌ（Ｓｉ６−ｚＡｌｚ）Ｎ１０−ｚＯｚ（ただし、ＭはＬａ、Ｃｅなどのランタノイド元素）で示されることが多かったが、本発明では、結晶中のＭに代えて、ＬｉやＣａなどの１価や２価の金属イオンを置換できることができることがわかったため、
ＭＡｌ（Ｓｉ，Ａｌ)6（Ｏ，Ｎ)１０
の表記をとる。これは、このような置換においてもＪＥＭ構造を維持するためには結晶中のＳｉとＡｌの合計数およびＯとＮの合計数は不変であるためである。ただし、Ｍとして１価や２価の価数が異なる元素を用いると、Ｍの全体の価数が変わる。この場合は電気的中性を保つために、Ｓｉ／Ａｌ比やＯ／Ｎ比は変化することがある。
【００１９】
なお、上述の一般式で示されるＪＥＭ結晶（ＪＥＭ相）は、Ｊｅｋａｂｓ  Ｇｒｉｎｓらによって希土類金属によって安定化されたα−サイアロンを調整するプロセスにおいて生成することが確認された物質であり、表１に示すように結晶構造パラメータが報告されている（例えば、非特許文献１）。
【００２０】
【表１】
2014193952.tif 000003
【００２１】
すなわち、表１によって示されるＪＥＭ相は、（１）特定のＰｂｃｎ空間群（Ｓｐａｃｅ ｇｒｏｕｐ）、（２）格子定数（ａ＝９．４２２５、ｂ＝９．７５６１、ｃ＝８．９３６２Å）、および（３）特定の原子サイトと原子座標によって特徴づけられる物質であるが、その構成成分Ｍ、Ａｌ、Ｓｉ、ＮおよびＯの固溶量が変化することによって表１中の格子定数は変化するが、（１）Ｐｂｃｎ空間群で示される結晶構造と（３）原子が占めるサイトとその座標によって与えられる原子位置は変わることはない。
【００２２】
表１に記載されているようにこれらの基本的データが与えられれば、当該物質の結晶構造はこれによって一義的に決定され、その結晶構造の有するＸ線回折強度（Ｘ線回折チャート）をこのデータに基づいて計算することができる。そして、測定したＸ線回折結果と計算した回折データとが一致したときに当該結晶構造が同じものと特定することができる。当然ながら、Ｌｉを含有し、Ｃｅおよび／またはＥｕで付活されたＪＥＭ結晶においても、同様の手順で結晶構造を特定できる。
【００２３】
座標はｘ、ｙ、ｚの格子に対して０から１の値をとる。また、ＭはＳｉまたはＡｌで、ＸはＯまたはＮを示している。
【００２４】
本発明による、上述のＬｉを含有し、Ｅｕおよび／またはＣｅで付活されたＪＥＭ結晶は、好ましくは、組成式ＬｉａＣａｂＳｒｃＢａｄＥｕｅＬａｆＣｅｇＳｉｈＡｌｉＯｊＮｋで示され、数値ａ、ｂ、ｃ、ｄ、ｅ、ｆ、ｇ、ｈ、ｉ、ｊ、ｋ（ただし、ａ＋ｂ＋ｃ＋ｄ＋ｅ＋ｆ＋ｇ＋ｈ＋ｉ＋ｊ＋ｋ＝１とする）が、
０．０００６  ≦  ａ  ≦  ０．０１７
０．０１  ≦  ｂ＋ｃ＋ｄ＋ｆ  ≦  ０．０５
０．０００６  ≦  ｅ＋ｇ  ≦  ０．０５
０．２  ≦  ｈ  ≦  ０．３２
０．０８  ≦  ｉ  ≦  ０．１７
０．０３  ≦  ｊ  ≦  ０．１３
０．４３  ≦  ｋ  ≦  ０．５２
の条件を満たす。これにより、発光強度が高い蛍光体が得られる。
【００２５】
パラメータａは、リチウムの添加量であり、０．０００６より低いとＬｉによる発光強度向上および励起スペクトルのレッドシフトの効果が少なくなる。また０．０１７より多いとＪＥＭ相の結晶構造を維持するのが難しくなるため、発光強度が低下する。
【００２６】
パラメータｂ、ｃ、ｄ、ｆは、ＭＡｌ（Ｓｉ，Ａｌ)6（Ｏ，Ｎ)１０において結晶中のＭ原子位置を占める主要金属であり、ｂ＋ｃ＋ｄ＋ｆが０．０１未満あるいは０．０５を超えると結晶構造を維持するのが難しくなるため、発光強度が低下する。
【００２７】
パラメータｅ、ｇは、発光中心となるＥｕとＣｅの添加量であり、ｅ＋ｇが０．０００６未満では発光中心が少なくなり発光強度が低下する。また、０．０５を超えると発光中心間でエネルギーが散逸する濃度消光が起きることがあり、発光強度が低下する。
【００２８】
パラメータｈは、結晶の骨格を形成するＳｉの添加量であり、０．２未満あるいは０．３２を超えると結晶構造を維持するのが難しくなるため、発光強度が低下する。
【００２９】
パラメータｉは、結晶の骨格を形成するＡｌの添加量であり、０．０８未満あるいは０．１７を超えると結晶構造を維持するのが難しくなるため、発光強度が低下する。
【００３０】
パラメータｊは、結晶の骨格を形成する酸素の添加量であり、０．０３未満あるいは０．１３を超えると結晶構造を維持するのが難しくなるため、発光強度が低下する。
【００３１】
パラメータｋは、結晶の骨格を形成する酸素の添加量であり、０．４３未満あるいは０．５２を超えると結晶構造を維持するのが難しくなるため、発光強度が低下する。
【００３２】
なお、上記パラメータａ〜ｋは、一般式ＭＡｌ（Ｓｉ，Ａｌ)6（Ｏ，Ｎ)１０を満たすように、上述の範囲から選択される。
【００３３】
本発明による、上述のＬｉを含有し、Ｅｕおよび／またはＣｅで付活されたＪＥＭ結晶は、好ましくは、
（Ｌｉｓ，（Ｃａ，Ｓｒ，Ｂａ）ｔ，Ｅｕｕ，Ｌａｘ，Ｃｅｙ）ＡｌＳｉ６−ｚＡｌｚＮ１０−ｚ−２ｓ−２ｕ−ｔＯｚ＋２ｓ＋２ｕ＋ｔ
で示され、パラメータ−ｓ、ｔ、ｕ、ｘ、ｙ、ｚ（ただし、ｓ＋ｔ＋ｕ＋ｘ＋ｙ＝１とする）が
０．０１  ≦  ｓ  ≦  ０．３
０  ≦  ｕ  ≦  ０．８
０  ≦  ｙ  ≦  ０．８
０．０１  ≦  ｕ＋ｙ  ≦  ０．８
０．５  ≦  ｚ  ≦  ２
の条件を満たす。これにより、特に発光強度が高い蛍光体が得られる。
【００３４】
この式は、１価のＬｉイオン、２価のＣａ、Ｓｒ、Ｂａ、Ｅｕイオン、３価のＬａ、Ｃｅイオンを含むＪＥＭ結晶において、発光特性改善に効果があると同時に安定な結晶が得られる組成である。
【００３５】
パラメータｓは、Ｌｉの含有量であり、０．０１未満では発光特性改善の効果が少ない。また、０．３を超えると結晶構造が不安定になり、発光強度が低下する。
【００３６】
パラメータｔは、Ｃａ、Ｓｒ、Ｂａの２価のイオンの含有量であり、ｓ＋ｔ＋ｕ＋ｘ＋ｙ＝１の条件で決まる値を含むことができる。また、これらの２価のイオンを含まなくてもよい。
【００３７】
パラメータｘは、Ｌａの３価のイオンの含有量であり、ｓ＋ｔ＋ｕ＋ｘ＋ｙ＝１の条件で決まる値を含むことができる。また、この３価のイオンを含まなくてもよい。
【００３８】
パラメータｕ、は発光中心となるＥｕ２価イオンの含有量であり、０．８を超えると発光中心イオン間の相互作用により発光強度が低下（濃度消光）することがある。
【００３９】
パラメータｙは、発光中心となるＣｅ３価イオンの含有量であり、０．８を超えると発光中心イオン間の相互作用により発光強度が低下（濃度消光）することがある。
【００４０】
本発明では発光中心としてＥｕとＣｅとを用いることができ、０．０１≦ｕ＋ｙ≦０．８の条件を満たす範囲を含むことができる。合計で０．０１未満では発光を担うイオンの濃度が低く発光強度が低下する。また、合計で０．８を超えると発光中心イオン間の相互作用により発光強度が低下（濃度消光）することがある。
【００４１】
パラメータｚは、ＳｉとＡｌの比を決める値である。結晶構造中にはＡｌの指定位置が１個と、ＳｉとＡｌのいずれかが入ることができる位置が６個ある。パラメータｚを変えることにより、結晶構造を保ったまま結晶中の６個の位置に占めるＳｉとＡｌの比を変えることができる。ｚは０．５以上２以下の値が良い。０．５未満あるいは２を超えると結晶構造の安定性が低下して発光強度が低下する。中でも、１．１以上１．５以下は特に安定な結晶が得られるため発光強度が高い。
【００４２】
結晶構造中にはＯとＮとのいずれかが入ることができる位置が１０個ある。Ｏは２価、Ｎは３価なので、電気的中性の条件より、Ｎのパラメータは、１０−ｚ−２ｓ−２ｕ−ｔ、
Ｏのパラメータは、ｚ＋２ｓ＋２ｕ＋ｔ、であるとき結晶構造が安定化するため、発光強度が高い。
【００４３】
（Ｌｉｓ，（Ｃａ，Ｓｒ，Ｂａ）ｔ，Ｅｕｕ，Ｌａｘ，Ｃｅｙ）ＡｌＳｉ６−ｚＡｌｚＮ１０−ｚ−２ｓ−２ｕ−ｔＯｚ＋２ｓ＋２ｕ＋ｔ
において、パラメータｔが、ｔ＝０である場合、すなわち、
（Ｌｉｓ，Ｅｕｕ，Ｌａｘ，Ｃｅｙ）ＡｌＳｉ６−ｚＡｌｚＮ１０−ｚ−２ｓ−２ｕＯｚ＋２ｓ＋２ｕ
は、結晶構造が安定であり、発光強度が高い。
【００４４】
（Ｌｉｓ，（Ｃａ，Ｓｒ，Ｂａ）ｔ，Ｅｕｕ，Ｌａｘ，Ｃｅｙ）ＡｌＳｉ６−ｚＡｌｚＮ１０−ｚ−２ｓ−２ｕ−ｔＯｚ＋２ｓ＋２ｕ＋ｔ
において、パラメータｕが、ｕ＝０である場合、すなわち、
（Ｌｉｓ，（Ｃａ，Ｓｒ，Ｂａ）ｔ，Ｌａｘ，Ｃｅｙ）ＡｌＳｉ６−ｚＡｌｚＮ１０−ｚ−２ｓ−ｔＯｚ＋２ｓ＋ｔ
は、Ｃｅからの発光であり、５００ｎｍ以下の発光成分が多い蛍光体を所望の場合は適している。
【００４５】
（Ｌｉｓ，（Ｃａ，Ｓｒ，Ｂａ）ｔ，Ｅｕｕ，Ｌａｘ，Ｃｅｙ）ＡｌＳｉ６−ｚＡｌｚＮ１０−ｚ−２ｓ−２ｕ−ｔＯｚ＋２ｓ＋２ｕ＋ｔ
において、パラメータｙが、ｙ＝０である場合、すなわち、
（Ｌｉｓ，（Ｃａ，Ｓｒ，Ｂａ）ｔ，Ｅｕｕ，Ｌａｘ）ＡｌＳｉ６−ｚＡｌｚＮ１０−ｚ−２ｓ−２ｕ−ｔＯｚ＋２ｓ＋２ｕ＋ｔ
は、Ｅｕからの発光であり、５００ｎｍ以上の発光成分が多い蛍光体を所望の場合は適している。
【００４６】
（Ｌｉｓ，（Ｃａ，Ｓｒ，Ｂａ）ｔ，Ｅｕｕ，Ｌａｘ，Ｃｅｙ）ＡｌＳｉ６−ｚＡｌｚＮ１０−ｚ−２ｓ−２ｕ−ｔＯｚ＋２ｓ＋２ｕ＋ｔ
において、パラメータｔが、ｔ＝０であり、パラメータｕが、ｕ＝０である場合、すなわち、
（Ｌｉｓ，Ｌａｘ，Ｃｅｙ）ＡｌＳｉ６−ｚＡｌｚＮ１０−ｚ−２ｓＯｚ＋２ｓ
は、Ｌａ系のＪＥＭにＬｉとＣｅとが固溶した蛍光体であり、発光強度が高く、熱的安定性も高い。
【００４７】
（Ｌｉｓ，（Ｃａ，Ｓｒ，Ｂａ）ｔ，Ｅｕｕ，Ｌａｘ，Ｃｅｙ）ＡｌＳｉ６−ｚＡｌｚＮ１０−ｚ−２ｓ−２ｕ−ｔＯｚ＋２ｓ＋２ｕ＋ｔ
において、パラメータｚが、１．１  ≦  ｚ  ≦  １．５の条件を満たす値である場合は結晶構造が安定であり、発光強度が高い。
【００４８】
本発明によれば、組成を選ぶことにより、蛍光スペクトルにおいて、最大発光波長が４６０ｎｍ以上５２０ｎｍ以下であり、励起スペクトルにおいて最大励起波長が２５０ｎｍ以上４０５ｎｍ以下である蛍光体を得ることができる。このような蛍光体は紫外あるいは紫励起用途の青色蛍光体として用いることができる。
【００４９】
本発明によれば、組成を選ぶことにより、蛍光スペクトルにおいて、４０５ｎｍの光で励起した発光強度が、最大発光強度の０．５以上である蛍光体を得ることができる。このような蛍光体は４０５ｎｍ近辺の発光をするＬＥＤやレーザダイオードを励起源とする発光デバイス用途の蛍光体として適している。
【００５０】
上述したように、本発明では、結晶相としてＪＥＭ相（ＪＥＭ結晶）の単相から構成されることが望ましいが、特性が低下しない範囲内で他の結晶相あるいはアモルファス相との混合物から構成することもできる。この場合、ＪＥＭ結晶の含有量が５０質量％以上であることが高い輝度を得るために望ましい。本発明において主成分とする範囲は、ＪＥＭ結晶の含有量が少なくとも５０質量％以上である。ＪＥＭ結晶の含有量の割合は、Ｘ線回折測定を行い、それぞれの相の最強ピークの強さの比から求めることができる。
【００５１】
本発明の蛍光体を電子線で励起する用途に使用する場合は、導電性を持つ無機物質を混合することにより蛍光体に導電性を付与することができる。導電性を持つ無機物質としては、Ｚｎ、Ａｌ、Ｇａ、Ｉｎ、Ｓｎから選ばれる１種または２種以上の元素を含む酸化物、酸窒化物、または窒化物、あるいはこれらの混合物を挙げることができる。
【００５２】
本発明の蛍光体は、高い輝度を示し、励起源に曝された場合の蛍光体の輝度の低下が少ないので、ＶＦＤ、ＦＥＤ、ＰＤＰ、ＣＲＴ、白色ＬＥＤなどに好適に有する酸窒化物蛍光体である。
【００５３】
本発明の蛍光体の製造方法は特に規定されないが、例えば、金属化合物の混合物であって、焼成することにより、ＪＥＭ結晶の蛍光体を構成しうる原料混合物を、窒素を含有する不活性雰囲気中において１２００℃以上２２００℃以下の温度範囲で焼成することにより得ることができる。
【００５４】
本発明の照明器具は、少なくとも発光光源と本発明の蛍光体とを用いて構成される。照明器具としては、ＬＥＤ照明器具、蛍光ランプなどがある。ＬＥＤ照明器具では、本発明の蛍光体を用いて、特開平５−１５２６０９、特開平７−９９３４５、特許公報第２９２７２７９号などに記載されているような公知の方法により製造することができる。この場合、発光光源は１００〜５００ｎｍの波長の光を発するものが望ましく、中でも３３０〜４２０ｎｍの紫外（または紫）ＬＥＤ発光素子が好ましい。
【００５５】
これらの発光素子としては、ＧａＮやＩｎＧａＮなどの窒化物半導体からなるものがあり、組成を調整することにより、所定の波長の光を発する発光光源となり得る。
【００５６】
照明器具において本発明の蛍光体を単独で使用する方法の他に、他の発光特性を持つ蛍光体と併用することによって、所望の色を発する照明器具を構成することができる。この一例として、３３０〜４２０ｎｍの紫外ＬＥＤあるいは紫ＬＥＤ発光素子と、この波長で励起され５２０ｎｍ以上５７０ｎｍ以下の波長の光を発する緑色蛍光体と、この波長で励起され５７０ｎｍ以上７００ｎｍ以下の光を発する赤色蛍光体と、本発明の蛍光体との組み合わせがある。このような緑色蛍光体としてはＢａＭｇＡｌ１０Ｏ１７：Ｅｕ，Ｍｎを、赤色蛍光体としてはＹ２Ｏ３：Ｅｕを挙げることができる。この構成では、ＬＥＤが発する紫外線が蛍光体に照射されると、赤、緑、青の３色の光が発せられ、これの混合により白色の照明器具となる。
【００５７】
別の手法として、３３０〜４２０ｎｍの紫外ＬＥＤあるいは紫ＬＥＤ発光素子と、この波長で励起されて５５０ｎｍ以上６００ｎｍ以下の波長に発光ピークを持つ黄色蛍光体と、本発明の蛍光体との組み合わせがある。このような黄色蛍光体としては、特許公報第２９２７２７９号に記載の（Ｙ、Ｇｄ）２（Ａｌ、Ｇａ）５Ｏ１２：Ｃｅや特開２００２−３６３５５４に記載のα−サイアロン：Ｅｕを挙げることができる。なかでもＥｕを固溶させたＣａ−α−サイアロンが発光輝度が高いのでよい。この構成では、ＬＥＤが発する紫外あるいは紫光が蛍光体に照射されると、青、黄の２色の光が発せられ、これらの光が混合されて白色または赤みがかった電球色の照明器具となる。
【００５８】
本発明の照明器具において、本発明の蛍光体とともに用いられる緑色蛍光体として、上記以外にＥｕを固溶させたβサイアロン緑色蛍光体が好ましい。
【００５９】
本発明の照明器具において、本発明の蛍光体とともに用いられる黄色蛍光体として、上記以外にもＥｕを固溶させたαサイアロン黄色蛍光体あるいはＣｅを固溶させたＬａ３Ｓｉ６Ｎ１１黄色蛍光体がある。
【００６０】
本発明の照明器具において、本発明の蛍光体とともに用いられる赤色蛍光体として、上記以外にもＥｕを固溶させたＣａＡｌＳｉＮ３赤色蛍光体がある。
【００６１】
本発明の蛍光体は、電子線を照射すると青色ないし緑色に発光することから、ＣＲＴやフィールドエミッションディスプレイ用の蛍光体として機能する。具体的には、本発明の画像表示装置を、少なくも励起源と本発明の蛍光体とで構成してもよい。画像表示装置には、蛍光表示管（ＶＦＤ）、フィールドエミッションディスプレイ（ＦＥＤ）、プラズマディスプレイパネル（ＰＤＰ）、陰極線管（ＣＲＴ）などがある。本発明の蛍光体は、１００〜１９０ｎｍの真空紫外線、１９０〜３８０ｎｍの紫外線、電子線などの励起で発光することが確認されており、これらの励起源と本発明の蛍光体との組み合わせで、上記のような画像表示装置を構成することができる。
【実施例】
【００６２】
次に本発明を以下に示す実施例によってさらに詳しく説明するが、これはあくまでも本発明を容易に理解するための一助として開示したものであって、本発明は、これらの実施例に限定されるものではない。
【００６３】
次の原料粉末を用いて蛍光体を合成した。
（１）窒化リチウム：マテリオン製純度９９．５％、−６０メッシュ
（２）窒化カルシウム：マテリオン製純度９９％、−２００メッシュ
（３）窒化ストロンチウム：マテリオン製９９．５％、−６０メッシュ
（４）窒化バリウム：マテリオン製純度９９．７％、−２０メッシュ
（５）窒化ユーロピウム：日本イットリウム製ユーロピウム金属（純度９９．９％）をアンモニア気流中で８００℃で加熱して合成
（６）窒化ランタン：高純度化学製
（７）窒化セリウム：日本イットリウム製セリウム金属（純度９９．９％）をアンモニア気流中で６００℃で加熱して合成
（８）窒化イットリウム：マテリオン製純度９９．９％、−６０メッシュ
（９）窒化ケイ素：宇部興産製ＳＮーＥ１０グレード
（１０）窒化アルミニウム：トクヤマ製Ｅグレード
（１１）酸化アルミニウム：高純度化学製純度９９．９％
【００６４】
［蛍光体：実施例１〜１２および比較例１３］
組成式
（Ｌｉｓ，（Ｃａ，Ｓｒ，Ｂａ）ｔ，Ｅｕｕ，Ｌａｘ，Ｃｅｙ）ＡｌＳｉ６−ｚＡｌｚＮ１０−ｚ−２ｓ−２ｕ−ｔＯｚ＋２ｓ＋２ｕ＋ｔ
において、パラメータｓ、ｔ、ｕ、ｘ、ｙ、ｚが表２の値となるように組成を設計した。この組成設計により、組成式
ＬｉａＣａｂＳｒｃＢａｄＥｕｅＬａｆＣｅｇＳｉｈＡｌｉＯｊＮｋ
におけるパラメータａ、ｂ、ｃ、ｄ、ｅ、ｆ、ｇ、ｈ、ｉ、ｊ、ｋは表２の値となった。また、この式をパラメータの合計が１となるように表示すると表３の様になった。次に、この組成となるように、窒化ケイ素、窒化アルミニウム、酸化アルミニウム、窒化ランタン、窒化セリウムを表４の割合（モル比）で秤量し、窒化ケイ素製乳鉢と乳棒で１０分間混合した。秤量および混合は、水分および酸素不純物が１ｐｐｍ以下の窒素雰囲気であるグローブボックス中で行った。
【００６５】
【表２】
2014193952.tif 000004
【００６６】
【表３】
2014193952.tif 000005
【００６７】
【表４】
2014193952.tif 000006
【００６８】
この混合粉末を窒化ホウ素製のるつぼに入れて黒鉛抵抗加熱方式の電気炉にセットした。焼成の操作は、まず、拡散ポンプにより焼成雰囲気を真空とし、室温から８００℃まで毎時５００℃の速度で加熱し、８００℃で純度が９９．９９９体積％の窒素を導入して圧力を１ＭＰａとし、毎時５００℃で設定温度まで昇温し、設定温度で２時間保持して行った。設定温度は、実施例１から６および比較例１３では１８００℃、実施例７から１２では１８５０℃とした。
【００６９】
焼成後、合成物である粉体の構成結晶を以下のような手順によって同定した結果、ＪＥＭ結晶であると判定された。先ず、合成した試料を窒化ケイ素製の乳鉢と乳棒を用いて粉末に粉砕し、ＣｕのＫα線を用いた粉末Ｘ線回折測定を行った。その結果、得られたチャートはＪＥＭ結晶に特異のパターンを示した。測定結果を、リートベルト解析計算ソフト（ＲＩＥＴＡＮ−２０００、泉富士夫作、朝倉書店、粉末Ｘ線解析の実際）によりＸ線回折図形シミュレーションを行ったところ、実施例の物質はＪＥＭ結晶であると判定された。ＪＥＭ結晶の割合は８５％以上であった。
【００７０】
この粉末に、波長３６５ｎｍの光を発するランプで照射した結果、青色に発光することを確認した。
【００７１】
日立ハイテクノロジーズ製Ｆ４５００型蛍光分光光度計を用いて、発光スペクトルおよび励起スペクトルを測定した結果、これらの粉末は、表５に示す波長に励起スペクトルのピークがあり、表５に示す波長に発光スペクトルのピークがあり、表５に示す最大発光強度を持つ蛍光体であることが確認された。
【００７２】
図１は、実施例１の励起発光スペクトルを示す図である。
図２は、実施例８の励起発光スペクトルを示す図である。
図３は、比較例１３の励起発光スペクトルを示す図である。
【００７３】
【表５】
2014193952.tif 000007
【００７４】
図１〜３および表５に示すように、実施例で合成した試料は、紫外線および紫光で励起することにより青色発光する蛍光体であることが確認された。図１〜２と、図３との励起スペクトルを比較すると、図１〜２の励起スペクトルは、図３のそれに比べてレッドシフトしていた。
【００７５】
また、表５に示す４０５ｎｍ励起による発光強度に注目すると、実施例はいずれも高い発光強度を示しており、４０５ｎｍの紫光においても励起することができることが分かった。一方、Ｌｉを含まない比較例１３によれば、発光強度が低く、とくに４０５ｎｍ励起による発光強度が低いことが分かった。
【００７６】
これらから、Ｃｅおよび／またはＥｕで付活されたＪＥＭ結晶がＬｉを含むことにより、励起スペクトルをレッドシフトさせることが示され、紫光の励起光によっても実用可能な発光強度を有することが分かった。本発明の蛍光体は、紫光ＬＥＤを光源とする白色または有色ＬＥＤ用の蛍光体として有用である。
【００７７】
［発光装置および画像表示装置；実施例１４から１７］
次ぎに、本発明の蛍光体を用いた発光装置について説明する。
【００７８】
［実施例１４］
図４は、本発明による照明器具（砲弾型ＬＥＤ照明器具）を示す概略図である。
【００７９】
図４に示すいわゆる砲弾型白色発光ダイオードランプ（１）を製作した。２本のリードワイヤ（２、３）があり、そのうち１本（２）には、凹部があり、４０５ｎｍに発光ピークを持つ紫色発光ダイオード素子（４）が載置されている。紫色発光ダイオード素子（４）の下部電極と凹部の底面とが導電性ペーストによって電気的に接続されており、上部電極ともう１本のリードワイヤ（３）とが金細線（５）によって電気的に接続されている。蛍光体（７）が樹脂に分散され、発光ダイオード素子（４）近傍に実装されている。この蛍光体を分散した第一の樹脂（６）は、透明であり、紫色発光ダイオード素子（４）の全体を被覆している。凹部を含むリードワイヤの先端部、紫色発光ダイオード素子、蛍光体を分散した第一の樹脂は、透明な第二の樹脂（８）によって封止されている。透明な第二の樹脂（８）は全体が略円柱形状であり、その先端部がレンズ形状の曲面となっていて、砲弾型と通称されている。
【００８０】
本実施例では、実施例１で作製した蛍光体と、Ｅｕを固溶させたα−サイアロン黄色蛍光体を質量比で７：３に混合した蛍光体粉末を３７重量％の濃度でエポキシ樹脂に混ぜ、これをディスペンサを用いて適量滴下して、蛍光体を混合したもの（７）を分散した第一の樹脂（６）を形成した。得られた発光装置は白色光を発した。
【００８１】
［実施例１５］
図５は、本発明による照明器具（基板実装型ＬＥＤ照明器具）を示す概略図である。
【００８２】
図５に示す基板実装用チップ型白色発光ダイオードランプ（１１）を製作した。可視光線反射率の高い白色のアルミナセラミックス基板（１９）に２本のリードワイヤ（１２、１３）が固定されており、それらワイヤの片端は基板のほぼ中央部に位置し、他端はそれぞれ外部に出ていて電気基板への実装時ははんだづけされる電極となっている。リードワイヤのうち１本（１２）は、その片端に、基板中央部となるように発光ピーク波長３６５ｎｍの紫外発光ダイオード素子（１４）が載置され固定されている。紫外発光ダイオード素子（１４）の下部電極と下方のリードワイヤとは導電性ペーストによって電気的に接続されており、上部電極ともう１本のリードワイヤ（１３）とが金細線（１５）によって電気的に接続されている。
【００８３】
第一の樹脂（１６）と実施例１で作製した蛍光体と、Ｅｕを固溶したα−サイアロン黄色蛍光体を質量比で７：３に混合した蛍光体（１７）を混合したものが、発光ダイオード素子近傍に実装されている。この蛍光体を分散した第一の樹脂は、透明であり、紫外発光ダイオード素子（１４）の全体を被覆している。また、セラミック基板上には中央部に穴の開いた形状である壁面部材（２０）が固定されている。壁面部材（２０）は、その中央部が紫外発光ダイオード素子（１４）及び蛍光体（１７）を分散させた樹脂（１６）がおさまるための穴となっていて、中央に面した部分は斜面となっている。この斜面は光を前方に取り出すための反射面であって、その斜面の曲面形は光の反射方向を考慮して決定される。また、少なくとも反射面を構成する面は白色または金属光沢を持った可視光線反射率の高い面となっている。本実施例では、該壁面部材（２０）を白色のシリコーン樹脂によって構成した。壁面部材の中央部の穴は、チップ型発光ダイオードランプの最終形状としては凹部を形成するが、ここには紫外発光ダイオード素子（１４）及び蛍光体（１７）を分散させた第一の樹脂（１６）のすべてを封止するようにして透明な第二の樹脂（１８）を充填している。本実施例では、第一の樹脂（１６）と第二の樹脂（１８）とには同一のエポキシ樹脂を用いた。得られた発光装置は白色光を発した。
【００８４】
次に、本発明の蛍光体を用いた画像表示装置の設計例について説明する。
【００８５】
［実施例１６］
図６は、本発明による画像表示装置（プラズマディスプレイパネル）を示す概略図である。
【００８６】
赤色蛍光体（ＣａＡｌＳｉＮ３：Ｅｕ２＋）（３１）と緑色蛍光体（β−サイアロン：Ｅｕ２＋）（３２）および本発明の実施例１の青色蛍光体（３３）が、ガラス基板（４４）上に電極（３７、３８、３９）および誘電体層（４１）を介して配置されたそれぞれのセル（３４、３５、３６）の内面に塗布されている。電極（３７、３８、３９、４０）に通電するとセル中でＸｅ放電により真空紫外線が発生し、これにより蛍光体が励起されて、赤、緑、青の可視光を発し、この光が保護層（４３）、誘電体層（４２）、ガラス基板（４５）を介して外側から観察され、画像表示装置として機能する。
【００８７】
［実施例１７］
図７は、本発明による画像表示装置（フィールドエミッションディスプレイパネル）を示す概略図である。
【００８８】
本発明の実施例８の青色蛍光体（５６）が陽極（５３）の内面に塗布されている。陰極（５２）とゲート（５４）の間に電圧をかけることにより、エミッタ（５５）から電子（５７）が放出される。電子は陽極（５３）と陰極の電圧により加速されて、青色蛍光体（５６）に衝突して蛍光体が発光する。全体はガラス（５１）で保護されている。図は、１つのエミッタと１つの蛍光体からなる１つの発光セルを示したが、実際には青色の他に、緑色、赤色のセルが多数配置されて多彩な色を発色するディスプレイが構成される。緑色や赤色のセルに用いられる蛍光体に関しては特に指定しないが、低速の電子線で高い輝度を発するものを用いると良い。
【産業上の利用可能性】
【００８９】
本発明の蛍光体は、既存のＪＥＭ蛍光体よりも優れた励起・発光特性を有し、とりわけ、４０５ｎｍに代表される紫色ＬＥＤと組み合わせた場合でも発光強度が高く、化学的および熱的に安定であり、さらに励起源に曝された場合の蛍光体の輝度の低下が少ないので、ＶＦＤ、ＦＥＤ、ＰＤＰ、ＣＲＴ、白色ＬＥＤなどに好適に使用される窒化物蛍光体である。今後、各種表示装置における材料設計において、大いに活用され、産業の発展に寄与することが期待できる。
【符号の説明】
【００９０】
１．砲弾型発光ダイオードランプ。
２、３．リードワイヤ。
４．発光ダイオード素子。
５．ボンディングワイヤ。
６、８．樹脂。
７．蛍光体。
１１．基板実装用チップ型白色発光ダイオードランプ。
１２、１３．リードワイヤ。
１４．発光ダイオード素子。
１５．ボンディングワイヤ。
１６、１８．樹脂。
１７．蛍光体。
１９．アルミナセラミックス基板。
２０．側面部材。
３１．赤色蛍光体。
３２．緑色蛍光体。
３３．青色蛍光体。
３４、３５、３６．紫外線発光セル。
３７、３８、３９、４０．電極。
４１、４２．誘電体層。
４３．保護層。
４４、４５．ガラス基板。
５１．ガラス。
５２．陰極。
５３．陽極。
５４．ゲート。
５５．エミッタ。
５６．蛍光体。
５７．電子。
【図１】
2014193952.tif 000008
【図２】
2014193952.tif 000009
【図３】
2014193952.tif 000010
【図４】
2014193952.tif 000011
【図５】
2014193952.tif 000012
【図６】
2014193952.tif 000013
【図７】
2014193952.tif 000014